(57)【特許請求の範囲】
【請求項１】
コアと、このコアを覆うカバーと、このカバーを覆うペイント層とを備えており、
上記コアが複数の層からなり、このコアの最外層が１００質量部の基材樹脂と４．０質量部以上１０．０質量部以下の白色無機顔料とを含む樹脂組成物から成形されており、
上記白色無機顔料が二酸化チタンであり、
上記ペイント層が、基材樹脂と集光性蛍光染料とを含む樹脂組成物から成形されており、
上記カバーが、基材樹脂と蛍光顔料とを含み、かつ集光性蛍光染料を含まない樹脂組成物から成形されており、
上記ペイント層に含まれる集光性蛍光染料と、上記カバーに含まれる蛍光顔料とが、同系色であり、
上記ペイント層における基材樹脂１００質量部に対する集光性蛍光染料の量が、０．００５質量部以上０．１質量部以下であり、
上記ペイント層における基材樹脂１００質量部に対する集光性蛍光染料の量と、ペイント層の厚み（ｍｍ）との積が、４．０×１０−５より大きく、６．０×１０−３より小さいゴルフボール。
【請求項２】
上記ペイント層が透明である請求項１に記載のゴルフボール。
【請求項３】
上記ペイント層が白色無機顔料を含まない請求項２に記載のゴルフボール。
【請求項４】
上記カバーの樹脂組成物が、１００質量部の基材樹脂に対して０．０１質量部以上５．０質量部以下の蛍光顔料を含む請求項１から３のいずれかに記載のゴルフボール。
【請求項５】
上記カバーの樹脂組成物が、１００質量部の基材樹脂に対して０．０５質量部以上５．０質量部以下の白色無機顔料を含む請求項１から４のいずれかに記載のゴルフボール。      
【請求項６】
上記集光性蛍光染料が、ペリレン系染料及び／又はナフタルイミド系染料である請求項１から５のいずれかに記載のゴルフボール。
【発明の詳細な説明】
【技術分野】
【０００１】
本発明は、ゴルフボールに関する。詳細には、本発明は、着色されたゴルフボールに関する。
【背景技術】
【０００２】
ゴルフボールは、コアとカバーとを備えている。一般的なゴルフボールは、白色に着色されている。着色は、カバーに二酸化チタンが分散することで達成されている。二酸化チタンの隠蔽力は、高い。二酸化チタンにより、コアの色が隠蔽される。ペイント層に白色顔料が分散することで、着色が達成されることもある。
【０００３】
ほとんどのゴルフボールは白色なので、ゴルファーが、他人のボールを自らのボールと誤認することがある。他人のボールを打撃したゴルファーには、ペナルティが科される。
【０００４】
ゴルフボールには、マークが印刷されている。マークは、ブランド及びボール番号を含む。ゴルファーは、ブランドにより、自らのボールを他人のボールと識別することができる。ゴルファーは、ボール番号によっても、自らのボールを他人のボールと識別することができる。ゴルファーは、ボールに近づき、マークに基づいてボールを識別する。遠方からでは、マークに基づく識別は困難である。
【０００５】
白色以外に着色されたゴルフボールが存在する。このゴルフボールは、「カラーボール」と称されている。カラーボールは、白色ボールと容易に識別されうる。
【０００６】
特開昭５８−１１６３７０号公報には、カバーが着色剤を含有し、かつペイント層が着色剤を含有するゴルフボールが開示されている。カバーの着色剤とペイント層の着色剤とは、同系色である。このゴルフボールでは、ペイント層の一部が損傷してカバーが露出しても、目立たない。
【０００７】
特開２００７−１６００８７公報には、カバーが集光性染料を含むゴルフボールが開示されている。このゴルフボールは、芝生の上に置かれたときの視認性に優れている。
【先行技術文献】
【特許文献】
【０００８】
【特許文献１】特開昭５８−１１６３７０号公報
【特許文献２】特開２００７−１６００８７公報
【発明の概要】
【発明が解決しようとする課題】
【０００９】
特開昭５８−１１６３７０号公報に開示されたゴルフボールの外観は、透明性に劣る。このゴルフボールの視認性は、十分ではない。特開２００７−１６００８７公報に開示されたゴルフボールでも、視認性には改良の余地がある。
【００１０】
集光性蛍光染料は、アイオノマー樹脂等の、カバーの基材樹脂との相溶性に劣る。集光性蛍光染料を含むカバー用樹脂組成物からは、この集光性蛍光染料がブリードする。特開２００７−１６００８７公報に開示されたゴルフボールの製造工程では、金型、押出機のスクリュー、樹脂組成物の移送のためのホース等の設備が、集光性蛍光染料によって汚染される。特開２００７−１６００８７公報に開示されたゴルフボールの製造は、現実的ではない。
【００１１】
本発明の目的は、着色されているため識別性に優れ、しかも視認性に優れたカラーゴルフボールの提供にある。
【課題を解決するための手段】
【００１２】
本発明に係るゴルフボールは、コアと、このコアを覆うカバーと、このカバーを覆うペイント層とを備える。ペイント層は、基材樹脂と集光性蛍光染料とを含む樹脂組成物から成形されている。ペイント層における基材樹脂１００質量部に対する集光性蛍光染料の量と、ペイント層の厚み(ｍｍ)との積は、４．０×１０−５より大きく、６．０×１０−３より小さい。
【００１３】
好ましくは、ペイント層は透明である。好ましくは、ペイント層は、白色無機顔料を含まない。
【００１４】
カバーは、基材樹脂と蛍光顔料とを含む樹脂組成物から成形されうる。好ましくは、この樹脂組成物は、１００質量部の基材樹脂に対して０．０１質量部以上５．０質量部以下の蛍光顔料を含む。
【００１５】
好ましくは、ペイント層に含まれる集光性蛍光染料と、カバーに含まれる蛍光顔料とは、同系色である。
【００１６】
好ましくは、カバーの樹脂組成物は、１００質量部の基材樹脂に対して０．０５質量部以上５．０質量部以下の白色無機顔料を含む。
【００１７】
コアが、複数の層からなってもよい。好ましくは、コアの最外層は、１００質量部の基材樹脂と１．０質量部以上１０．０質量部以下の白色無機顔料とを含む樹脂組成物から成形される。
【発明の効果】
【００１８】
本発明に係るゴルフボールでは、ペイント層が集光性蛍光染料を含むので、このペイント層が強度の蛍光を発色する。集光性蛍光染料の量とペイント層の厚みとの積が４．０×１０−５より大きく、６．０×１０−３より小さいゴルフボールでは、ペイント層の色のみならず、カバーの色もが外観に影響を与える。カバーの発色とペイント層の発色との相乗効果により、このゴルフボールでは、優れた視認性が達成される。
【図面の簡単な説明】
【００１９】
【図１】図１は、本発明の一実施形態に係るゴルフボールが示された一部切り欠き断面図である。
【発明を実施するための形態】
【００２０】
以下、適宜図面が参照されつつ、好ましい実施形態に基づいて本発明が詳細に説明される。
【００２１】
図１に示されたゴルフボール２は、球状のコア４と、このコア４の外側に位置するカバー６と、カバー６の外側に位置するペイント層８とを備えている。コア４は、球状のセンター１０と、このセンター１０の外側に位置する中間層１２とを備えている。中間層１２は、コア４の中の最外層である。カバー６の表面には、多数のディンプル１４が形成されている。カバー６の表面のうちディンプル１４以外の部分は、ランド１６である。
【００２２】
このゴルフボール２の直径は、４０ｍｍから４５ｍｍが好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００２３】
センター１０は、ゴム組成物が架橋されることによって形成されている。このゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００２４】
センター１０の架橋には、共架橋剤が好適に用いられる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２５】
センター１０のゴム組成物が、着色剤を含んでもよい。中間層１２、カバー６及びペイント層８が透明な場合、センター１０の色がゴルフボール２の色に影響を与える。着色剤としては、染料及び顔料が挙げられる。センター１０が白色に着色される場合、ゴム組成物が二酸化チタンを含んでもよい。
【００２６】
センター１０のゴム組成物には、充填剤、硫黄、加硫促進剤、硫黄化合物、老化防止剤、可塑剤、分散剤等の各種添加剤が、必要に応じて適量配合される。ゴム組成物に、合成樹脂粉末又は架橋されたゴム粉末が配合されてもよい。
【００２７】
センター１０の直径は３０．０ｍｍ以上が好ましく、３８．０ｍｍ以上が特に好ましい。センター１０の直径は４２．０ｍｍ以下が好ましく、４１．５ｍｍ以下が特に好ましい。センター１０が２以上の層から構成されてもよい。センター１０が、その表面にリブを備えてもよい。センター１０が中空であってもよい。
【００２８】
中間層１２は、樹脂組成物からなる。この樹脂組成物に好適なポリマーは、アイオノマー樹脂である。好ましいアイオノマー樹脂としては、α−オレフィンと炭素数が３以上８以下のα，β−不飽和カルボン酸との二元共重合体が挙げられる。好ましい他のアイオノマー樹脂としては、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。
【００２９】
中間層１２において、アイオノマー樹脂と他の樹脂とが併用されてもよい。併用されうる特に好ましい樹脂は、スチレンブロック含有熱可塑性エラストマーである。スチレンブロック含有熱可塑性エラストマーは、ハードセグメントとしてのポリスチレンブロックと、ソフトセグメントとを備えている。スチレンブロック含有熱可塑性エラストマーには、スチレン−ブタジエン−スチレンブロック共重合体（ＳＢＳ）、スチレン−イソプレン−スチレンブロック共重合体（ＳＩＳ）、スチレン−イソプレン−ブタジエン−スチレンブロック共重合体（ＳＩＢＳ）、ＳＢＳの水添物、ＳＩＳの水添物及びＳＩＢＳの水添物が含まれる。ＳＢＳの水添物としては、スチレン−エチレン−ブチレン−スチレンブロック共重合体（ＳＥＢＳ）が挙げられる。ＳＩＳの水添物としては、スチレン−エチレン−プロピレン−スチレンブロック共重合体（ＳＥＰＳ）が挙げられる。ＳＩＢＳの水添物としては、スチレン−エチレン−エチレン−プロピレン−スチレンブロック共重合体（ＳＥＥＰＳ）が挙げられる。中間層１２の樹脂組成物に、ＳＢＳ、ＳＩＳ、ＳＩＢＳ、ＳＥＢＳ、ＳＥＰＳ及びＳＥＥＰＳ並びにこれらの水添物からなる群から選択された１種又は２種以上と、オレフィンとのアロイが用いられてもよい。
【００３０】
アイオノマー樹脂に代えて、中間層１２に他の樹脂が用いられてもよい。他の樹脂としては、ポリスチレン、ポリアミド、ポリエステル、ポリオレフィン及びポリウレタンが例示される。２種以上の樹脂が併用されてもよい。
【００３１】
中間層１２の樹脂組成物は、白色無機顔料を含みうる。白色無機顔料を含む中間層１２を備えたコア４は、白色を呈する。このコア４を備えたゴルフボール２の明度は、大きい。このコア４は、ゴルフボール２の視認性に寄与する。このコア４はさらに、カバー６及びペイント層８の発色による視認性を、阻害しない。好ましい白色無機顔料として、二酸化チタン、酸化亜鉛、硫酸バリウム、リトポン、鉛白、炭酸カルシウムが挙げられる。特に、二酸化チタンが好ましい。
【００３２】
視認性の観点から、基材樹脂１００質量部に対する白色無機顔料の量は、１．０質量部以上が好ましく、４．０質量部以上が特に好ましい。ゴルフボール２の耐久性、反発性及び成形性の観点から、この量は１０．０質量部以下が好ましい。
【００３３】
中間層１２の厚みは０．２ｍｍ以上が好ましく、０．３ｍｍ以上が特に好ましい。中間層１２の厚みは２．５ｍｍ以下が好ましく、２．２ｍｍ以下が特に好ましい。中間層１２の比重は０．９０以上が好ましく、０．９５以上が特に好ましい。中間層１２の比重は１．１０以下が好ましく、１．０５以下が特に好ましい。
【００３４】
カバー６は、樹脂組成物からなる。この樹脂組成物の基材ポリマーは、アイオノマー樹脂である。カバー６の樹脂組成物は、中間層１２に関して前述されたアイオノマー樹脂を含みうる。
【００３５】
カバー６において、アイオノマー樹脂と他の樹脂とが併用されてもよい。併用されうる好ましい樹脂として、オレフィンとα，β−不飽和カルボン酸との二元共重合体が挙げられる。アイオノマー樹脂と併用されうる他の好ましい樹脂として、オレフィンとα，β−不飽和カルボン酸とα，β−不飽和カルボン酸エステルとの三元共重合体が挙げられる。
【００３６】
アイオノマー樹脂に代えて、カバー６に他の樹脂が用いられてもよい。他の樹脂としては、ポリウレタン、ポリスチレン、ポリアミド、ポリエステル及びポリオレフィンが例示される。スピン性能及び耐擦傷性能の観点から、ポリウレタンが好ましい。２種以上の樹脂が併用されてもよい。
【００３７】
カバー６の樹脂組成物は、蛍光顔料を含んでいる。この顔料は、蛍光色を発する。このゴルフボール２では、ペイント層８を透してカバー６の色が観察されうる。蛍光顔料は、ゴルフボール２の色に影響を与える。このゴルフボール２は、視認性に優れる。
【００３８】
好ましい蛍光顔料として、キサンテン系蛍光顔料、アクリジン系蛍光顔料、キノリン系蛍光顔料、チアゾール系蛍光顔料及びアミノケトン系蛍光顔料が例示される。
【００３９】
蛍光顔料の具体例として、旭成化学社の商品名「エポカラー  ＦＰ−３０００（Ｙｅｌｌｏｗ）」、「エポカラー  ＦＰ−４０（Ｏｒａｎｇｅ）」、「エポカラー  ＦＰ−２０（Ｒｅｄ）」及び「エポカラー  ＦＰ−１０（Ｐｉｎｋ）」が挙げられる。
【００４０】
蛍光顔料の量は、基材樹脂１００質量部に対して０．０１質量部以上５．０質量部以下が好ましい。蛍光顔料の量が０．０１質量部以上であるゴルフボール２は、視認性に優れる。この観点から、蛍光顔料の量は０．１質量部以上がより好ましく、１．０質量部以上が特に好ましい。蛍光顔料の量が５．０質量部以下であるゴルフボール２は、明度が大きくて視認性に優れる。この量が５．０質量部以下であるゴルフボール２はさらに、成形性に優れ、しかも低コストで得られうる。これらの観点から、蛍光顔料の量は４．０質量部以下が特に好ましい。
【００４１】
カバー６の樹脂組成物が、白色無機顔料を含んでもよい。中間層１２に関して前述された白色無機顔料を、カバー６の樹脂組成物は含みうる。蛍光顔料と白色無機顔料とを含むカバー６の明度は、大きい。このカバー６は、ゴルフボール２の視認性に寄与しうる。視認性の観点から、白色無機顔料の量は基材樹脂１００質量部に対して０．０５質量部以上が好ましく、０．２質量部以上が特に好ましい。隠蔽性が強すぎず、従って蛍光顔料による光輝性が十分に発揮されるとの観点から、白色無機顔料の量は５．０質量部以下が好ましく、０．５質量部以下が特に好ましい。
【００４２】
ペイント層８は、カバー６を覆っている。ペイント層８により、カバー６が保護される。ペイント層８により、ゴルフボール２の優れた外観が達成される。ペイント層８は、塗料の塗布によって形成されている。塗布には、静電塗装法、スプレーガン法、刷毛塗り法、ディッピング法等が採用されうる。
【００４３】
塗料は、樹脂組成物からなる。塗料の基材樹脂としては、ポリウレタン、エポキシ樹脂、ポリエステル、アクリル樹脂及びセルロース樹脂が例示される。ペイント層８の耐久性の観点から、二液硬化型ポリウレタンが好ましい。
【００４４】
二液硬化型ポリウレタンは、主剤と硬化剤との反応によって得られる。ポリオール成分を含有する主剤とポリイソシアネート（ポリイソシアネート誘導体を含む）を含有する硬化剤との反応によって得られる二液硬化型ポリウレタンが好ましい。
【００４５】
主剤のポリオール成分としてウレタンポリオールが用いられることが、好ましい。ウレタンポリオールは、ウレタン結合と、２以上のヒドロキシル基を有する。好ましくは、ウレタンポリオールは、その末端にヒドロキシル基を有する。ウレタンポリオールは、ポリオール成分のヒドロキシル基がポリイソシアネートのイソシアネート基に対してモル比で過剰になるような割合で、ポリオールとポリイソシアネートとが反応させられることによって得られうる。
【００４６】
ウレタンポリオールの製造に使用されるポリオールは、複数のヒドロキシル基を有する。重量平均分子量が５０以上２０００以下、特には１００以上１０００以下のポリオールが好ましい。低分子量のポリオールとして、ジオール及びトリオールが挙げられる。ジオールの具体例としては、エチレングリコール、ジエチレングリコール、トリエチレングリコール、１，３−ブタンジオール、１，４−ブタンジオール、ネオペンチルグリコール及び１，６−ヘキサンジオールが挙げられる。トリオールの具体例としては、グリセリン、トリメチロールプロパン及びヘキサントリオールが挙げられる。高分子量のポリオールとして、ポリオキシエチレングリコール（ＰＥＧ）、ポリオキシプロピレングリコール（ＰＰＧ）及びポリオキシテトラメチレングリコール（ＰＴＭＧ）のようなポリエーテルポリオール；ポリエチレンアジぺート（ＰＥＡ）、ポリブチレンアジペート（ＰＢＡ）及びポリヘキサメチレンアジペート（ＰＨＭＡ）のような縮合系ポリエステルポリオール；ポリ−ε−カプロラクトン（ＰＣＬ）のようなラクトン系ポリエステルポリオール；ポリヘキサメチレンカーボネートのようなポリカーボネートポリオール；並びにアクリルポリオールが挙げられる。２種以上のポリオールが併用されてもよい。
【００４７】
ウレタンポリオールの製造に使用されるポリイソシアネートは、複数のイソシアネート基を有する。ポリイソシアネートの具体例としては、２,４−トルエンジイソシアネート、２,６−トルエンジイソシアネート、２,４−トルエンジイソシアネートと２,６−トルエンジイソシアネートの混合物（ＴＤＩ）、４,４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）及びパラフェニレンジイソシアネート（ＰＰＤＩ）のような芳香族ポリイソシアネート；４，４’−ジシクロヘキシルメタンジイソシアネート（Ｈ１２ＭＤＩ）、水素添加キシリレンジイソシアネート（Ｈ６ＸＤＩ）及びイソホロンジイソシアネート（ＩＰＤＩ）のような脂環式ポリイソシアネート；並びにヘキサメチレンジイソシアネート（ＨＤＩ）のような脂肪族ポリイソシアネートが挙げられる。２以上のポリイソシアネートが併用されてもよい。耐候性の観点から、ＴＭＸＤＩ、ＸＤＩ、ＨＤＩ、Ｈ６ＸＤＩ、ＩＰＤＩ及びＨ１２ＭＤＩが好ましい。
【００４８】
ウレタンポリオール生成のためのポリオールとポリイソシアネートとの反応では、既知の触媒が用いられうる。典型的な触媒は、ジブチル錫ジラウリレートである。
【００４９】
ウレタンポリオールに含まれるウレタン結合の比率は、０．１ｍｍｏｌ／ｇ以上５ｍｍｏｌ／ｇ以下が好ましい。この比率が０．１ｍｍｏｌ／ｇ以上であるウレタンポリオールにより、ペイント層８の耐擦傷性が達成されうる。この比率が５ｍｍｏｌ／ｇ以下であるウレタンポリオールにより、ペイント層８のカバー６への追従性が達成されうる。追従性に優れたペイント層８では、ゴルフボール２が繰り返し打撃されたときのクラックが生じにくい。原料となるポリオールの分子量の調整により、ウレタン結合の比率が上記範囲に設定されうる。ポリオールとポリイソシアネートとの配合比率の調整によっても、ウレタン結合の比率が上記範囲に設定されうる。
【００５０】
主剤と硬化剤との反応に要する時間が短いとの観点から、ウレタンポリオールの重量平均分子量は４０００以上が好ましく、４５００以上がより好ましい。ペイント層８のカバー６との密着性の観点から、重量平均分子量は１００００以下が好ましく、９０００以下がより好ましい。
【００５１】
ペイント層８のカバー６への密着性の観点から、ウレタンポリオールの水酸基価（ｍｇＫＯＨ／ｇ）は１５以上が好ましく、７３以上がより好ましい。主剤と硬化剤との反応に要する時間が短いとの観点及びクラックの抑制の観点から、水酸基価は１３０以下が好ましく、１２０以下がより好ましい。
【００５２】
主剤が、ウレタンポリオールと共に、ウレタン結合を有さないポリオールを含有してもよい。ウレタンポリオールの原料である前述のポリオールが、主剤に用いられうる。ウレタンポリオールと相溶可能なポリオールが好ましい。主剤と硬化剤との反応に要する時間が短いとの観点から、主剤におけるウレタンポリオールの比率は、固形分換算で、５０質量％以上が好ましく、８０質量％以上がより好ましい。理想的には、この比率は１００質量％である。
【００５３】
硬化剤は、ポリイソシアネート又はその誘導体を含有する。ウレタンポリオールの原料である前述のポリイソシアネートが、硬化剤に用いられうる。
【００５４】
ペイント層８は、基材樹脂と共に、集光性蛍光染料を含んでいる。集光性蛍光染料は、太陽光を吸収し、長波長の蛍光を発色する。集光性蛍光染料を含むペイント層８を備えたゴルフボール２は、視認性に優れる。集光性蛍光染料は、ペイント層８の基材樹脂との相溶性に優れる。集光性蛍光染料は特に、ポリウレタンとの相溶性に優れる。ペイント層８では、集光性蛍光染料のブリードが抑制される。このペイント層８は、耐候性に優れる。
【００５５】
好ましい集光性蛍光染料として、ペリレン系染料及びナフタルイミド系染料が例示される。集光性蛍光染料の具体例として、ＢＡＳＦ社の商品名「ＬＵＭＯＧＥＮ  ＹＥＬＬＯＷ  ０８３」、「ＬＵＭＯＧＥＮ  ＯＲＡＮＧＥ  ２４０」、「ＬＵＭＯＧＥＮ  ＲＥＤ  ３０５」、「ＬＵＭＯＧＥＮ  ＰＩＮＫ  ２８５」及び「ＬＵＭＯＧＥＮ  ＶＩＯＬＥＴ  ５７０」が挙げられる。
【００５６】
本実施形態に係るゴルフボール２では、ペイント層８の樹脂組成物は、白色無機顔料を含まない。このペイント層８は、透明である。一般的に、ペイント層８の厚みは中間層１２及びカバー６の厚みよりもはるかに小さい。このペイント層８が集光性蛍光染料を含有していても、カバー６の色がゴルフボール２の色に反映される。カバー６の発色とペイント層８との発色との相乗効果により、このゴルフボール２では、優れた視認性が達成されうる。
【００５７】
基材樹脂１００質量部に対する集光性蛍光染料の量（質量部）と、ペイント層８の厚み(ｍｍ)との積は、本明細書では、隠蔽指数と称される。隠蔽指数は、４．０×１０−５より大きく、６．０×１０−３より小さい。隠蔽指数が４．０×１０−５より大きいゴルフボール２では、ペイント層８の色が視認性に寄与する。この観点から、隠蔽指数は８．０×１０−５以上が特に好ましい。隠蔽指数が６．０×１０−３より小さいペイント層８は、透明性に優れる。隠蔽指数が６．０×１０−３より小さいゴルフボール２では、カバー６の色が視認性に寄与する。この観点から、隠蔽指数は１．０×１０−３以下が特に好ましい。
【００５８】
ペイント層８における、基材樹脂１００質量部に対する集光性蛍光染料の量は、０．００５質量部以上０．２０質量部以下が好ましい。この量が０．００５質量部以上であるゴルフボール２では、ペイント層８の色が視認性に寄与する。この観点から、この量は０．０１０質量部以上が特に好ましい。この量が０．２０質量部以下であるペイント層８は、透明性に優れる。この量が０．２０質量部以下であるゴルフボール２では、カバー６の色が視認性に寄与する。この観点から、この量は０．１５質量部以下が特に好ましい。
【００５９】
ペイント層８の厚みは、０．００８ｍｍ以上０．０３０ｍｍ以下が好ましい。厚みが０．００８ｍｍ以上であるゴルフボール２では、ペイント層８の色が視認性に寄与する。この観点から、厚みは０．０１０ｍｍ以上が特に好ましい。厚みが０．０３０ｍｍ以下であるゴルフボール２では、カバー６の色が視認性に寄与する。この観点から、厚みは０．０２０ｍｍ以下が特に好ましい。
【００６０】
カバー６の蛍光顔料と、ペイント層８の集光性蛍光染料とが、同系色であることが好ましい。同系色である蛍光顔料と集光性蛍光染料との相乗効果により、優れた視認性が達成される。
【００６１】
コア４及びカバー６からなる球体の表面と、ゴルフボール２の表面との色差ΔＥは、２０以下が好ましい。色差ΔＥがこの範囲であるゴルフボール２では、カバー６の蛍光顔料と、ペイント層８の集光性蛍光染料との相乗効果により、優れた視認性が達成される。この観点から、色差ΔＥは１０以下が特に好ましい。
【００６２】
色差ΔＥは、下記の数式に基づいて算出される。
ΔＥ＝（（ΔＬ＊）２＋（Δａ＊）２＋（Δｂ＊）２）１／２
この数式においてΔＬ＊は、球体の指数Ｌ＊とゴルフボール２の指数Ｌ＊との差である。この数式においてΔａ＊は、球体の指数ａ＊とゴルフボール２の指数ａ＊との差である。この数式においてΔｂ＊は、球体の指数ｂ＊とゴルフボール２の指数ｂ＊との差である。Ｌ＊、ａ＊及びｂ＊は、ＣＩＥＬＡＢ表示系における指数である。指数Ｌ＊、ａ＊及びｂ＊は、下記数式によって算出される。
Ｌ＊ ＝ １１６（Ｙ／Ｙｎ）１／３ − １６
ａ＊ ＝ ５００（（Ｘ／Ｘｎ）１／３ − （Ｙ／Ｙｎ）１／３）
ｂ＊ ＝ ２００（（Ｙ／Ｙｎ）１／３ − （Ｚ／Ｚｎ）１／３）
これら数式において、Ｘ、Ｙ及びＺはＸＹＺ表示系における三刺激値であり、Ｘｎ、Ｙｎ及びＺｎは完全拡散反射面の三刺激値である。ＣＩＥＬＡＢ表示系は、国際照明委員会（ＣＩＥ）によって１９７６年に決定された規格である。日本では、「ＪＩＳ  Ｚ  ８７２９」において、ＣＩＥＬＡＢ表示系が採用されている。Ｌ＊は、明度の指数である。ａ＊及びｂ＊は、色相及び彩度と相関する指数である。ａ＊のマイナス方向は緑方向であり、プラス方向は赤方向である。ｂ＊のマイナス方向は青方向であり、プラス方向は黄方向である。指数の測定は、ミノルタ社の色彩色差計「ＣＭ−３５００ｄ」によってなされる。受光部が球体又はゴルフボール２の表面に当てられ、測定がなされる。光源には、「標準の光Ｄ６５」が採用される。この光源の色温度は、６５０４ｋである。分光感度としては、「２°視野」が採用される。孔径として、８ｍｍが採用される。
【００６３】
このゴルフボール２では、ペイント層８に集光性蛍光染料が含まれており、カバー６には集光性蛍光染料が含まれていない。従って、ゴルフボール２の製造工程において設備の汚染が抑制される。
【実施例】
【００６４】
以下、実施例によって本発明の効果が明らかにされるが、この実施例の記載に基づいて本発明が限定的に解釈されるべきではない。
【００６５】
［実施例１］
１００質量部のハイシスポリブタジエン（ＪＳＲ社の商品名「ＢＲ７３０」）、２７質量部のアクリル酸亜鉛、０．５質量部のジフェニルジスルフィド、０．７５質量部のジクミルパーオキサイド及び適量の酸化亜鉛を混練し、ゴム組成物を得た。このゴム組成物を共に半球状キャビティを備えた上型及び下型からなる金型に投入し、１７０℃で２０分間加熱して、直径が３９．１ｍｍであるセンターを得た。ゴルフボールの質量が４５．５ｇになるように、酸化亜鉛の量を調整した。
【００６６】
５０質量部のアイオノマー樹脂（三井デュポンポリケミカル社の商品名「ハイミランＡＭ７３２９」）、２５質量部の他のアイオノマー樹脂（三井デュポンポリケミカル社の商品名「ハイミランＡＭ７３３７」）、２５質量部のスチレンブロック含有熱可塑性エラストマー（三菱化学社の商品名「ラバロンＴ３２２１Ｃ」）及び１０質量部の二酸化チタンを二軸混練押出機で混練し、樹脂組成物を得た。この樹脂組成物を射出成形法にてセンターの周りに被覆し、中間層を成形した。この中間層の厚みは、１．０ｍｍであった。
【００６７】
７０質量部のアイオノマー樹脂（前述の「ハイミランＡＭ７３２９」）、３０質量部のエチレン−メタクリル酸共重合体（三井デュポンポリケミカル社の商品名「ニュクレルＮ１０５０Ｈ」及び３質量部の蛍光顔料（前述の「エポカラー  ＦＰ−３０００（Ｙｅｌｌｏｗ））を二軸混練押出機で混練し、樹脂組成物を得た。この樹脂組成物を射出成形法にて中間層の周りに被覆し、カバーを成形した。このカバーの厚みは、０．８ｍｍであった。
【００６８】
二液硬化型ポリウレタンを基材樹脂とする塗料を、調製した。この塗料の主剤は、ポリエーテルポリオールとポリエステルポリールとの混合物である。この主剤の水酸基価は、８２ｍｇＫＯＨ／ｇである。この塗料の硬化剤は、ヘキサメチレンジイソシアネートである。この塗料のＮＣＯ：ＯＨ等量比は、１．２：１．０である。この塗料は、集光性蛍光染料（前述の「ＬＵＭＯＧＥＮ  Ｆ  ＹＥＬＬＯＷ  ０８３」）を含んでいる。この集光性蛍光染料の量は、基材樹脂１００質量部に対して０．０２質量部である。この塗料を、カバーにスプレーガンにてカバーの表面に塗装した。この塗料を４０℃の温度下で１２０分間乾燥させ、厚みが０．０１ｍｍであるペイント層を得た。こうして、直径が４２．７ｍｍであり、質量が約４５．５ｇである実施例１のゴルフボールを得た。
【００６９】
［実施例２−１８及び比較例１−５］
センター、中間層、カバー及びペイント層の仕様を下記の表６−１０に示される通りとした他は実施例１と同様にして、実施例２−１８及び比較例１−５のゴルフボールを得た。センターの組成の詳細が、下記の表１に示されている。中間層の組成の詳細が、下記の表２に示されている。カバーの組成の詳細が、下記の表３に示されている。ペイント層の組成の詳細が、下記の表４−５に示されている。
【００７０】
［視認性］
芝生の上に、ゴルフボールを置いた。このゴルフボールから５ｍ離れた地点にいる１０名のゴルファーに、視認性を評価させた。見えやすいと評価したゴルファーの人数に基づき、下記の格付けを行った。
Ａ：９人以上
Ｂ：６人以上８人以下
Ｃ：４人以上５人以下
Ｄ：３人以下
この結果が、下記の表６から１０に示されている。
【００７１】
［汚染性］
ゴルフボールの製造工程において、集光性蛍光染料による設備の汚染が生じない場合を「Ａ」と格付けし、この汚染が生じる場合を「Ｂ」と格付けした。この結果が、下記の表６から１０に示されている。
【００７２】
【表１】
0006360274.tif 000002
【００７３】
【表２】
0006360274.tif 000003
【００７４】
【表３】
0006360274.tif 000004
【００７５】
【表４】
0006360274.tif 000005
【００７６】
【表５】
0006360274.tif 000006
【００７７】
【表６】
0006360274.tif 000007
【００７８】
【表７】
0006360274.tif 000008
【００７９】
【表８】
0006360274.tif 000009
【００８０】
【表９】
0006360274.tif 000010
【００８１】
【表１０】
0006360274.tif 000011
【００８２】
表６−１０に示されるように、各実施例のゴルフボールの評価は高い。この評価結果から、本発明の優位性は明らかである。
【産業上の利用可能性】
【００８３】
本発明に係るゴルフボールは、ゴルフ場でのプレーや、練習場でのプラクティスに用いられうる。
【符号の説明】
【００８４】
２・・・ゴルフボール
４・・・コア
６・・・カバー
８・・・ペイント層
１０・・・センター
１２・・・中間層
１４・・・ディンプル
１６・・・ランド
【図１】
0006360274.tif 000012